ДИСПЕРСИОННО-ТВЕРДЕЮЩАЯ МАРТЕНСИТНАЯ НЕРЖАВЕЮЩАЯ СТАЛЬ И НАСОС С ВОЗВРАТНО-ПОСТУПАТЕЛЬНЫМ ДВИЖЕНИЕМ ПЛУНЖЕРА, ИЗГОТОВЛЕННЫЙ С ИСПОЛЬЗОВАНИЕМ ДАННОЙ СТАЛИ

1. Дисперсионно-твердеющая мартенситная нержавеющая сталь, содержащая:
углерод в количестве между 0,08 и 0,18 масс.%;
хром в количестве между 10,50 и 14,00 масс.%;
никель в количестве между 0,65 и 1,15 масс.%;
медь в количестве между 0,85 и 1,30 масс.%;
железо; и
первичную выделившуюся фазу, содержащую медь.
2. Дисперсионно-твердеющая мартенситная нержавеющая сталь по п.1, дополнительно содержащая молибден в количестве между 0,40 и 0,60 и вторичную выделившуюся фазу, содержащую молибден.
3. Дисперсионно-твердеющая мартенситная нержавеющая сталь по п.1, дополнительно содержащая марганец в количестве между 0,30 и 1,00 масс.%.
4. Дисперсионно-твердеющая мартенситная нержавеющая сталь по п.1, дополнительно содержащая фосфор в количестве между 0 и 0,040 масс.%.
5. Дисперсионно-твердеющая мартенситная нержавеющая сталь по п.1, дополнительно содержащая серу в количестве между 0 и 0,100 масс.%.
6. Дисперсионно-твердеющая мартенситная нержавеющая сталь по п.1, дополнительно содержащая кремний в количестве между 0,15 и 0,65 масс.%.
7. Дисперсионно-твердеющая мартенситная нержавеющая сталь по п.1, дополнительно содержащая ванадий в количестве между 0 и 0,15 масс.%.
8. Дисперсионно-твердеющая мартенситная нержавеющая сталь по п.1, дополнительно содержащая ниобий в количестве между 0 и 0,15 масс.%.
9. Дисперсионно-твердеющая мартенситная нержавеющая сталь по п.1, дополнительно содержащая алюминий в количестве между 0,01 и 0,09 масс.%.
10. Концевой блок, содержащий:
корпус, продолжающийся между передней стороной, задней стороной, левой стороной, правой стороной, верхней стороной и нижней стороной, первый канал, продолжающийся через корпус между впускным отверстием и выпускным отверстием, цилиндрический канал, продолжающийся между цилиндрическим отверстием и первым каналом, при этом корпус содержит дисперсионно-твердеющую мартенситную нержавеющую сталь, содержащую углерод в количестве между 0,08 и 0,18 масс.%, хром в количестве между 10,50 и 14,00 масс.%, никель в количестве между 0,65 и 1,15 масс.%, медь в количестве между 0,85 и 1,30 масс.%, железо и первичную выделившуюся фазу, содержащую медь.
11. Концевой блок по п.10, в котором дисперсионно-твердеющая мартенситная нержавеющая сталь дополнительно содержит молибден в количестве между 0,40 и 0,60 и вторичную выделившуюся фазу, содержащую молибден.
12. Концевой блок по п.10, в котором дисперсионно-твердеющая мартенситная нержавеющая сталь дополнительно содержит марганец в количестве между 0,30 и 1,00 масс.%.
13. Концевой блок по п.10, в котором дисперсионно-твердеющая мартенситная нержавеющая сталь дополнительно содержит фосфор в количестве между 0 и 0,040 масс.%.
14. Концевой блок по п.10, в котором дисперсионно-твердеющая мартенситная нержавеющая сталь дополнительно содержит серу в количестве между 0 и 0,100 масс.%.
15. Концевой блок по п.10, в котором дисперсионно-твердеющая мартенситная нержавеющая сталь дополнительно содержит кремний в количестве между 0,15 и 0,65 масс.%.
16. Концевой блок по п.10, в котором дисперсионно-твердеющая мартенситная нержавеющая сталь дополнительно содержит ванадий в количестве между 0 и 0,15 масс.%.
17. Концевой блок по п.10, в котором дисперсионно-твердеющая мартенситная нержавеющая сталь дополнительно содержит ниобий в количестве между 0 и 0,15 масс.%.
18. Концевой блок по п.10, в котором дисперсионно-твердеющая мартенситная нержавеющая сталь дополнительно содержит алюминий в количестве между 0,01 и 0,09 масс.%.
19. Насос с возвратно-поступательным движением плунжера, содержащий:
коленчатый вал;
кривошип, соединенный с коленчатым валом с возможностью вращения;
соединительный стержень, функционально соединенный с кривошипом;
плунжер, функционально соединенный с соединительным стержнем;
цилиндр, выполненный с возможностью функционального взаимодействия с плунжером; и
концевой блок, содержащий корпус, продолжающийся между передней стороной, задней стороной, левой стороной, правой стороной, верхней стороной и нижней стороной, при этом корпус содержит первый канал, продолжающийся через корпус между впускным отверстием и выпускным отверстием, и цилиндрический канал, продолжающийся между цилиндрическим отверстием и первым каналом, и корпус содержит дисперсионно-твердеющую мартенситную нержавеющую сталь, содержащую углерод в количестве между 0,08 и 0,18 масс.%, хром в количестве между 10,50 и 14,00 масс.%, никель в количестве между 0,65 и 1,15 масс.%, медь в количестве между 0,85 и 1,30 масс.%, железо и первичную выделившуюся фазу, содержащую медь.
20. Насос с возвратно-поступательным движением плунжера по п.19, в котором дисперсионно-твердеющая мартенситная нержавеющая сталь дополнительно содержит молибден в количестве между 0,40 и 0,60 и вторичную выделившуюся фазу, содержащую молибден.
21. Насос с возвратно-поступательным движением плунжера по п.19, в котором дисперсионно-твердеющая мартенситная нержавеющая сталь дополнительно содержит марганец в количестве между 0,30 и 1,00 масс.%.
22. Насос с возвратно-поступательным движением плунжера по п.19, в котором дисперсионно-твердеющая мартенситная нержавеющая сталь дополнительно содержит фосфор в количестве между 0 и 0,040 масс.%.
23. Насос с возвратно-поступательным движением плунжера по п.19, в котором дисперсионно-твердеющая мартенситная нержавеющая сталь дополнительно содержит серу в количестве между 0 и 0,100 масс.%.
24. Насос с возвратно-поступательным движением плунжера по п.19, в котором дисперсионно-твердеющая мартенситная нержавеющая сталь дополнительно содержит ванадий в количестве между 0 и 0,15 масс.%.
25. Насос с возвратно-поступательным движением плунжера по п.19, в котором дисперсионно-твердеющая мартенситная нержавеющая сталь дополнительно содержит ниобий в количестве между 0 и 0,15 масс.%.
26. Насос с возвратно-поступательным движением плунжера по п.19, в котором дисперсионно-твердеющая мартенситная нержавеющая сталь дополнительно содержит кремний в количестве между 0,15 и 0,65 и алюминий в количестве между 0,01 и 0,09 масс.%.